(57)【要約】【課題】着用快適性に優れ、織物と同等のハリコシを有し、通気性、抗ピリング性、防透性、洗濯後のシワ回復性（形態安定性）に優れ、かつＵＶカット効果のある編地およびその製造方法およびシャツを提供する。【解決手段】艶消し剤を１．０重量％以上含むポリエステル繊維を用いて、経編組織を有し、かつ目付けが１９０ｇ／ｍ２以下であり、かつ編地の密度が５０コース／２．５４ｃｍ以上かつ４０ウエール／２．５４ｃｍ以上の編地を得る。【選択図】なし【特許請求の範囲】
【請求項１】
編地であって、
経編組織を有し、かつ目付けが１９０ｇ／ｍ２以下、かつ編地の密度が５０コース／２．５４ｃｍ以上かつ４０ウエール／２．５４ｃｍ以上であり、かつ艶消し剤を１．０重量％以上含むポリエステル繊維が編地に含まれることを特徴とする編地。
【請求項２】
前記ポリエステル繊維が、総繊度３０〜６０ｄｔｅｘかつフィラメント数１０〜４０本のマルチフィラメントである、請求項１に記載の編地。
【請求項３】
編地を構成する繊維が全てポリエステル繊維である、請求項１または請求項２に記載の編地。
【請求項４】
編地に親水化剤が付与されている、請求項１〜３のいずれかに記載の編地。
【請求項５】
０．６ｃｃの蒸留水を滴下した際に拡散性残留水分率５％以下に達する時間が５５分以下である、請求項１〜４のいずれかに記載の編地。
【請求項６】
ＪＩＳ  Ｌ１０９６−２０１０  ８．２６．１  Ａ法（フラジール法）により測定した通気度が１００ｃｃ／ｃｍ２・ｓｅｃ以上である、請求項１〜５のいずれかに記載の編地。
【請求項７】
編地の紫外線保護係数（ＵＰＦ）が１０以上である、請求項１〜６のいずれかに記載の編地。
【請求項８】
編地が組織柄を有する、請求項１〜７のいずれかに記載の編地。
【請求項９】
ＪＩＳ  Ｌ１９０７−２０１０  ７．１．１滴下法により測定した吸水速度が１秒未満である、請求項１〜８のいずれかに記載の編地。
【請求項１０】
ＪＩＳ  Ｌ１０７６−２０１２  ８．１．１  Ａ法（ＩＣＩ型試験機を用いる方法）により測定したピリングが４級以上である、請求項１〜８のいずれかに記載の編地。
【請求項１１】
ＪＩＳ  Ｌ１０５８−２０１１  ７．３  Ｄ−３法（金のこを回転箱内の２面に取り付ける方法）により測定したスナッギングが４級以上である、請求項１〜１０のいずれかに記載の編地。
【請求項１２】
ＪＩＳ  Ｌ１０９６−２０１０  ８．２４  Ａ法（かくはん形洗濯機を用いる方法）により測定したシワが３級以上である、請求項１〜１１のいずれかに記載の編地。
【請求項１３】
ＪＩＳ  Ｌ１０９６−２０１０  ８．１６．１  Ａ法により測定した伸び率がタテヨコともに６０％以上である、請求項１〜１２のいずれかに記載の編地。
【請求項１４】
ＪＩＳ  Ｌ１０９６−２０１０  ８．３９  Ｇ法（家庭電気洗濯機法）平干しにより測定した洗濯収縮率がタテヨコともに１．０％以下である、請求項１〜１３のいずれかに記載の編地。
【請求項１５】
請求項１〜１４のいずれかに記載の編地を用いてなるシャツ。
【請求項１６】
請求項１に記載の編地の製造方法であって、３６ゲージ以上のトリコット経編機を用いて経編地を製造する、編地の製造方法。
【発明の詳細な説明】
【技術分野】
【０００１】
本発明は、着用快適性に優れ、織物と同等のハリコシを有し、通気性、抗ピリング性、洗濯後のシワ回復性（形態安定性）に優れ、かつＵＶカット効果のある編地およびその製造方法およびシャツに関する。
【背景技術】
【０００２】
従来、編地を用いたビジネスシャツ（ワイシャツ）が提案されている（例えば、特許文献１、特許文献２、特許文献３参照）。
しかしながら、抗ピリング性、洗濯後のシワ回復性（形態安定性）、ＵＶカット効果の点でまだ満足とはいえなかった。
【先行技術文献】
【特許文献】
【０００３】
【特許文献１】特開２００１−３０３３０１号公報
【特許文献２】特開２００１−３０３４０３号公報
【特許文献３】特開２０１３−１０４１５８号公報
【発明の概要】
【発明が解決しようとする課題】
【０００４】
本発明は上記の背景に鑑みなされたものであり、その目的は、着用快適性に優れ、織物と同等のハリコシを有し、通気性、抗ピリング性、防透性、洗濯後のシワ回復性（形態安定性）に優れ、かつＵＶカット効果のある編地およびその製造方法およびシャツを提供することにある。
【課題を解決するための手段】
【０００５】
本発明者は上記の課題を達成するため鋭意検討した結果、特定のポリエステル繊維を用いて高密度の経編地を構成することにより、着用快適性に優れ、織物と同等のハリコシを有し、通気性、抗ピリング性、防透性、洗濯後のシワ回復性（形態安定性）に優れ、かつＵＶカット効果のあるシャツ用編地が得られることを見出し、さらに鋭意検討を重ねることにより本発明を完成するに至った。
【０００６】
かくして、本発明によれば「編地であって、経編組織を有し、かつ目付けが１９０ｇ／ｍ２以下、かつ編地の密度が、５０コース／２．５４ｃｍ以上かつ４０ウエール／２．５４ｃｍ以上であり、かつ艶消し剤を１．０重量％以上含むポリエステル繊維が編地に含まれることを特徴とする編地。」が提供される。
その際、前記ポリエステル繊維が、総繊度３０〜６０ｄｔｅｘかつフィラメント数１０〜４０本のマルチフィラメントであることが好ましい。また、編地を構成する繊維が全てポリエステル繊維であることが好ましい。また、編地に親水化剤が付与されていることが好ましい。また、０．６ｃｃの蒸留水を滴下した際に拡散性残留水分率５％以下に達する時間が５５分以下であることが好ましい。また、ＪＩＳ  Ｌ１０９６−２０１０  ８．２６．１  Ａ法（フラジール法）により測定した通気度が１００ｃｃ／ｃｍ２・ｓｅｃ以上であることが好ましい。また、編地の紫外線保護係数（ＵＰＦ）が１０以上であることが好ましい。また、編地が組織柄を有することが好ましい。また、ＪＩＳ  Ｌ１９０７−２０１０  ７．１．１（滴下法）により測定した吸水速度が１秒未満であることが好ましい。また、ＪＩＳ  Ｌ１０７６−２０１２  ８．１．１  Ａ法（ＩＣＩ型試験機を用いる方法）により測定したピリングが４級以上であることが好ましい。また、ＪＩＳ  Ｌ１０５８−２０１１  ７．３  Ｄ−３法（金のこを回転箱内の２面に取り付ける方法）により測定したスナッギングが４級以上であることが好ましい。また、ＪＩＳ  Ｌ１０９６−２０１０  ８．２４（かくはん形洗濯機を用いる方法）により測定したシワが３級以上であることが好ましい。また、ＪＩＳ  Ｌ１０９６−２０１０  ８．１６．１  Ａ法により測定した伸び率がタテヨコともに６０％以上であることが好ましい。また、ＪＩＳ  Ｌ１０９６−２０１０  ８．３９  Ｇ法（家庭電気洗濯機法）平干しにより測定した洗濯収縮率がタテヨコともに１．０％以下であることが好ましい。
また、本発明によれば、前記の編地を用いてなるシャツが提供される。
また、本発明によれば、前記の編地の製造方法であって、３６ゲージ以上のトリコット経編機を用いて経編地を製造する、シャツ用編地の製造方法が提供される。
【発明の効果】
【０００７】
本発明によれば、着用快適性に優れ、織物と同等のハリコシを有し、通気性、抗ピリング性、防透性、洗濯後のシワ回復性（形態安定性）に優れ、かつＵＶカット効果のある編地およびその製造方法およびシャツが得られる。
【発明を実施するための形態】
【０００８】
以下、本発明の実施の形態について詳細に説明する。まず、本発明の編地は経編組織を有する。織物組織では通気性や洗濯後のシワ回復性（形態安定性）が不十分であり好ましくない。また、丸編（緯編）組織では、洗濯後の寸法安定性やスナッギングなどの物性が不十分で、洗濯後のシワ回復性（形態安定性）や防透性が不十分であり好ましくない。
ここで、経編組織としては特に限定されず、例えば、シングルデンビー編、ダブルデンビー編、ハーフトリコット編、サテントリコット編、ダブルアトラス編、バックハーフ編などいずれでもよい。また、１枚筬使用編地、２枚筬使用編地、３枚筬使用編地いずれでもよい。また、使用する経編機はトリコット機が好ましいが、ラッシェル機でもよい。特に３６ゲージ以上（好ましくは３６〜４８ゲージ）のハイゲージトリコット経編機が好ましい。
【０００９】
また、経編組織において、ツイル、ダイヤ、格子、ストライプ、アーガイル、ギンガムチェック、ボーダーなどの組織柄を有していると、意匠性が向上し好ましい。
また、編地の目付けが１９０ｇ／ｍ２以下（好ましくは１００〜１９０ｇ／ｍ２、特に好ましくは１５１〜１９０ｇ／ｍ２）であることが肝要である。該目付けが１９０ｇ／ｍ２よりも大きいと、着用快適性や通気性が低下するおそれがある。該目付けが１００ｇ／ｍ２よりも小さいと、ハリコシ、防透性、ＵＶカット効果が低下するおそれがある。なお、目付けは、ＪＩＳ  Ｌ１０９６−２０１０  ８．３．２  Ａ法（ＪＩＳ法）により測定することができる。
また、編地の密度としては、５０コース／２．５４ｃｍ以上（好ましくは５０〜８０コース／２．５４ｃｍ）かつ４０ウエール／２．５４ｃｍ以上（好ましくは４０〜７０ウエール／２．５４ｃｍ）であることが肝要である。編地の密度が該範囲よりも小さいと、ハリコシ、防透性、ＵＶカット効果が低下するおそれがある。
【００１０】
本発明の編地を構成する繊維としては特に限定されないが、ハリコシや防透性などの点で艶消し剤を１．０重量％以上含むポリエステル繊維が編地に含まれていることが肝要である。その際、他の繊維が編地に含まれていてもよいが、編地を構成する繊維が全てポリエステル繊維であることが好ましい。
【００１１】
ポリエステル繊維を形成するポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種を主たるグリコール成分とするポリエステルが好ましい。なかでも、エチレングリコールを主たるグリコール成分とするポリエステル（ポリエチレンテレフタレート）またはトリメチレングリコールを主たるグリコール成分とするポリエステル（ポリトリメチレンテレフタレート）が特に好ましい。
【００１２】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００１３】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、前記ポリエステルは、マテリアルリサイクルまたはケミカルリサイクルされたポリエステル、または、特開２００４−２７００９７号公報や特開２００４−２１１２６８号公報に記載されているような、特定のリン化合物およびチタン化合物を含む触媒を用いて得られたポリエステルであってもよい。さらには、ポリ乳酸やステレオコンプレックスポリ乳酸などの生分解性を有するポリエステルでもよい。
【００１４】
前記ポリエステルに艶消し剤（二酸化チタン）がポリエステル重量対比１．０重量％以上（好ましくは１．０〜５．０重量％）含まれていると、編地の防透性およびＵＶカット効果が向上し好ましい。
さらに前記ポリエステルには、必要に応じて、有機紫外線吸収剤、微細孔形成剤（有機スルホン酸金属塩など）、着色防止剤、熱安定剤、難燃剤（三酸化二アンチモンなど）、蛍光増白剤、着色顔料、帯電防止剤（スルホン酸金属塩など）、吸湿剤（ポリオキシアルキレングリコールなど）、抗菌剤、その他の無機粒子の１種以上が含まれていてもよい。
特に、艶消し剤（二酸化チタン）をポリエステル重量対比１．０重量％以上含むポリエステル繊維が、総繊度３０〜６０ｄｔｅｘかつフィラメント数１０〜４０本のマルチフィラメントであることが好ましい。
【００１５】
編地は前記ポリエステル繊維だけで構成してもよいし、前記ポリエステル繊維と他の繊維で構成してもよい。その際、編地を構成する繊維において、単繊維横断面形状としては、通常の丸断面でもよいが、丸断面以外の異型断面形状であってもよい。かかる異型断面形状としては、三角、四角、十字、扁平、くびれ付扁平、Ｈ型、Ｗ型などが例示される。その際、扁平な断面形状の、長手中心線方向の長さＢの、この長手中心線方向に直角をなして交差する方向における最大幅Ｃ１に対する比Ｂ／Ｃ１により表される断面扁平度が２．０〜６．０（より好ましくは３．１〜５．０）の範囲内であることが、布帛のソフト性の点で好ましい。また、その幅の最大値Ｃ１の、最小値Ｃ２に対する比Ｃ１／Ｃ２が、１．０５〜４．００（より好ましくは１．１０〜１．５０）の範囲内であることが、編地の吸水性の点で好ましい。
【００１６】
また、編地を構成する繊維は単独ポリマーからなる繊維でもよいし、２種のポリマーがサイドバイサイドまたは偏心芯鞘型に接合された複合繊維でもよい。また、短繊維からなる紡績糸でもよいし、長繊維（マルチフィラメント）でもよい。かかる長繊維（マルチフィラメント）には、優れた防透性およびＵＶカット効果を得る上で、仮撚捲縮加工や空気加工が施されていてもよい。かかる長繊維（マルチフィラメント）において、好ましい総繊度、単繊維繊度、フィラメント数は総繊度３３〜９０ｄｔｅｘ、単繊維繊度０．００１〜３．０ｄｔｅｘ、フィラメント数１２〜１００００本（より好ましくは１２〜２００本）である。
【００１７】
本発明の編地は前記のような経編機を用いて常法により製編することにより得られる。
また、製編した後、常法の染色加工や吸水加工（親水化剤を付与）を施すことは好ましいことである。かかる吸水加工を施す方法としては、布帛にポリエチレングリコール（ＰＥＧ）ジアクリレートおよびその誘導体やポリエチレンテレフタレート−ポリエチレングリコール共重合体などの親水化剤を染色時に同浴加工することが好適に例示される。
さらには、起毛加工、紫外線遮蔽あるいは抗菌剤、消臭剤、防虫剤、蓄光剤、再帰反射剤、マイナスイオン発生剤、撥水剤等の機能を付与する各種加工を付加適用してもよい。
かくして得られたシャツ用編地は、着用快適性に優れ、織物と同等のハリコシを有し、通気性、抗ピリング性、防透性、洗濯後のシワ回復性（形態安定性）に優れ、かつＵＶカット効果のある編地である。
【００１８】
ここで、通気性としては、ＪＩＳ  Ｌ１０９６−２０１０  ８．２６．１  Ａ法（フラジール法）により測定した通気度が１００ｃｃ／ｃｍ２・ｓｅｃ以上（より好ましくは１００〜５００ｃｃ／ｃｍ２・ｓｅｃ）であることが好ましい。
また、編地の紫外線保護係数（ＵＰＦ）が１０以上（より好ましくは１５〜６０）であることが好ましい。紫外線保護係数（ＵＰＦ）はＡＳ／ＮＺＳ  ４３９９：１９９６（ただし、バンドパスフィルターを積分球と検出器の間に設置）により測定することができる。
【００１９】
また、ＪＩＳ  Ｌ１９０７−２０１０  ７．１．１（滴下法）により測定した吸水速度が１秒未満であることが好ましい。
また、ＪＩＳ  Ｌ１０７６−２０１２  ８．１．１  Ａ法（ＩＣＩ型試験機を用いる方法）により測定したピリングが４級以上であることが好ましい。
また、ＪＩＳ  Ｌ１０５８−２０１１  ７．３  Ｄ−３法（金のこを回転箱内の２面に取り付ける方法）により測定したスナッギングが４級以上であることが好ましい。
また、ＪＩＳ  Ｌ１０９６−２０１０  ８．２４  Ａ法（かくはん形洗濯機を用いる方法）により測定したシワが３級以上であることが好ましい。
また、ＪＩＳ  Ｌ１０９６−２０１０  ８．１６．１  Ａ法により測定した伸び率がタテヨコともに６０％以上（より好ましくは６０〜１２０％）であることが好ましい。
また、ＪＩＳ  Ｌ１０９６−２０１０  ８．３９  Ｇ法（家庭電気洗濯機法）平干しにより測定した洗濯収縮率がタテヨコともに１．０％以下であることが好ましい。
【００２０】
次に、本発明のシャツは、前記の編地を用いてなるシャツである。かかるシャツは、着用快適性に優れ、織物と同等のハリコシを有し、通気性、抗ピリング性、防透性、洗濯後のシワ回復性（形態安定性）に優れ、かつＵＶカット効果がある。
なお、かかるシャツは紳士用でもよいし婦人用でもよい。また、かかるシャツには、ビジネスシャツ（ワイシャツ）、ポロシャツ、カジュアルシャツ、ブラウスなどが含まれる。
【実施例】
【００２１】
以下、実施例をあげて本発明を詳細に説明するが、本発明はこれらによって何ら限定されるものではない。なお、実施例中の各物性は下記の方法により測定したものである。
（１）目付け
ＪＩＳ  Ｌ１０９６−２０１０  ８．３．２  Ａ法（ＪＩＳ法）により測定した。
（２）通気性
ＪＩＳ  Ｌ１０９６−２０１０  ８．２６．１  Ａ法（フラジール法）により測定した。
（３）紫外線保護係数（ＵＰＦ）
ＡＳ／ＮＺＳ  ４３９９：１９９６  （ただし、バンドパスフィルターを積分球と検出器の間に設置）により測定した。
（４）吸水速度
ＪＩＳ  Ｌ１９０７−２０１０  ７．１．１（滴下法）により測定した。
（５）ピリング
ＪＩＳ  Ｌ１０７６−２０１２  ８．１．１  Ａ法（ＩＣＩ型試験機を用いる方法）により測定した。
（６）スナッギング
ＪＩＳ  Ｌ１０５８−２０１１  ７．３  Ｄ−３法（金のこを回転箱内の２面に取り付ける方法）により測定した。
（７）洗濯後のシワ
ＪＩＳ  Ｌ１０９６−２０１０  ８．２４  Ａ法（かくはん形洗濯機を用いる方法）により測定した。
（８）伸び率
ＪＩＳ  Ｌ１０９６−２０１０  ８．１６．１  Ａ法により測定した。
（９）洗濯収縮率
ＪＩＳ  Ｌ１０９６−２０１０  ８．３９  Ｇ法（家庭電気洗濯機法）平干しにより測定した。下記式により算出する。
洗濯収縮率（％）＝（（（洗濯後寸法）−（洗濯前寸法））／（洗濯前寸法））×１００
（１０）透け感
試験者により○：防透性に優れる、△：普通、×：防透性に劣る、の３段階評価を行った。
【００２２】
［実施例１〜４］
糸種１として総繊度５６ｄｔｅｘ／２４ｆｉｌのポリエチレンテレフタレートマルチフィラメント（帝人社製ＳＤ５６Ｔ２４  ＴＦＹ  艶消し剤の含有量０．３５重量％）を用意し、糸種２として総繊度５６ｄｔｅｘ／２４ｆｉｌのポリエチレンテレフタレートマルチフィラメント（帝人社製ＦＤ５６Ｔ２４  ＴＦＹ  艶消し剤の含有量２．３重量％）を用意し、糸種３として総繊度３３ｄｔｅｘ／１２ｆｉｌのポリエチレンテレフタレート仮撚捲縮加工糸（帝人社製ＳＤ３３Ｔ１２  ＤＴＹ  艶消し剤の含有量０．３５重量％）を用意した。
【００２３】
次いで、３６ゲージ３枚筬のトリコット経編機を使用して表１の経編組織で製編した後、該編地を染色工程で親水化剤（ポリエチレンテレフタレート−ポリエチレングリコール共重合体）と同浴処理を行うことにより、該編地に吸水性を付与した。
いずれも、着用快適性に優れ、織物と同等のハリコシを有し、通気性、抗ピリング性、防透性、洗濯後のシワ回復性（形態安定性）に優れ、かつＵＶカット効果のあるビジネスシャツ用編地であった。評価結果を表１に示す。なお、表中ＣＰＩはコース数／２．５４ｃｍ、ＷＰＩはウエール数／２．５４ｃｍを示す。
次いで、これらの編地を用いてビジネスシャツを得て着用したところ、着用快適性に優れ、織物と同等のハリコシを有し、通気性、抗ピリング性、防透性、洗濯後のシワ回復性（形態安定性）に優れ、かつＵＶカット効果があった。
【００２４】
［比較例１］
実施例２において、２８ゲージ３枚筬のトリコット経編機を使用すること以外は実施例２と同様にした。評価結果を表１に示す。
【００２５】
［比較例２］
総繊度５６ｄｔｅｘ／２４ｆｉｌのポリエチレンテレフタレートマルチフィラメント（帝人社製ＳＤ５６Ｔ２４  ＴＦＹ  艶消し剤の含有量０．３５重量％）を用いて織物を製織すること以外は実施例１と同様にした。評価結果を表１に示す。
【００２６】
［比較例３］
総繊度１１０ｄｔｅｘ／７２ｆｉｌのポリエチレンテレフタレートマルチフィラメント（帝人社製ＳＤ１１０Ｔ７２  ＴＦＹ  艶消し剤の含有量０．３５重量％）を用い、２８ゲージの丸編機を使用すること以外は実施例１と同様にした。評価結果を表１に示す。
【００２７】
【表１】
2018066077.tif 000002
【産業上の利用可能性】
【００２８】
本発明によれば、着用快適性に優れ、織物と同等のハリコシを有し、通気性、抗ピリング性、防透性、洗濯後のシワ回復性（形態安定性）に優れ、かつＵＶカット効果のある編地およびその製造方法およびシャツが提供され、その工業的価値は極めて大である。